ФОРМОВАННЫЕ ГЕТЕРОГЕННЫЕ КАТАЛИЗАТОРЫ

1. Каталитический элемент, содержащий цилиндр с длиной С и диаметром D, причем указанный элемент содержит пять отверстий круглого поперечного сечения с диаметром d' в интервале 0,05D-0,5D, расположенных в пятиугольном шаблоне, проходящих продольно насквозь, с пятью канавками, проходящими вдоль длины элемента, причем указанные канавки расположены равноудалено от соседних отверстий указанного пятиугольного шаблона.
2. Каталитический элемент по п.1, в котором цилиндр имеет куполообразные концы отрезков А и В.
3. Каталитический элемент по п.2, в котором цилиндр с длиной С имеет куполообразные концы, и (A+B)/C находится в интервале 0,10-5,00.
4. Каталитический элемент по п.1, в котором соотношение размеров элемента находится в интервале 0,5-2,00.
5. Каталитический элемент по п.1, в котором канавки являются полукруглыми или эллиптическими и независимо имеют диаметр d”, ширину или глубину в интервале 0,05D-0,5D.
6. Каталитический элемент по п.1, в котором общая ширина канавки составляет ≤35% окружности элемента.
7. Каталитический элемент по п.1, в котором один или оба куполообразных конца расположены с обеспечением выступа на одном или на обоих концах цилиндра.
8. Каталитический элемент по п.1, содержащий металл или соединение металла, выбранное из оксида металла, гидроксида металла, карбоната металла, гидроксикарбоната металла или их смеси.
9. Каталитический элемент по п.8, в котором металл или соединение металла, содержит один или более металлов, выбранных из Na, K, Mg, Ca, Ba, Al, Si, Ti, V, Cr, Mn, Fe, Co, Ni, Cu, Zn, Y, Zr, Nb, Mo, Ru, Rh, Pd, Ag, Sn, Sb, La, Hf, W, Re, Ir, Pt, Au, Pb или Се.
10. Каталитический элемент по п.1, содержащий оксид алюминия, диоксид титана, диоксид циркония или металлалюминат или их смесь.
11. Каталитический элемент по п.1, содержащий одно или более соединений металла, которыми пропитан и/или которые осаждены на указанный элемент.
12. Каталитический элемент по п.11, в котором соединение металла содержит один или более металлов, выбранных из Na, K, Mg, Ca, Ba, Al, Si, Ti, V, Cr, Mn, Fe, Co, Ni, Cu, Zn, Y, Zr, Nb, Mo, Ru, Rh, Pd, Ag, Sn, Sb, La, Hf, W, Re, Ir, Pt, Au, Pb или Се.
13. Способ получения каталитического элемента по п.1, содержащий стадии, на которых (i) подают порошкообразный материал, необязательно, с таблетирующей добавкой в таблетирующую пресс-форму, (ii) прессуют порошок с формованием формованного элемента и затем (iii) необязательно, нагревают формованный элемент с образованием каталитического элемента, причем указанная пресс-форма имеет такую форму, что каталитический элемент имеет форму цилиндра, имеющего длину С и диаметр D, и указанный элемент содержит пять отверстий круглого поперечного сечения с диаметром d' в интервале 0,05D-0,5D, расположенных в пятиугольном шаблоне, проходящих продольно насквозь, с пятью канавками, проходящими вдоль длины элемента, причем указанные канавки расположены равноудалено от соседних отверстий указанного пятиугольного шаблона.
14. Способ по п.13, в котором порошкообразный материал представляет собой осажденную композицию, содержащую один или более каталитических металлов, которую осушили и, необязательно, прокаливали и/или восстанавливали и пассивировали.
15. Способ по п.13, в котором порошкообразный материал представляет собой материал носитель катализатора.
16. Способ по п.15, в котором способ дополнительно содержит стадию, на которой обрабатывают получаемый элемент пропиткой или осаждением одного или более соединений металла.
17. Каталитический способ, использующий каталитический элемент по любому из пп.1-12, или полученный по любому из пп.13-16, содержащий стадию, на которой обеспечивают контактирование реакционной смеси с каталитическим элементом в условиях осуществления катализированной реакции.
18. Каталитический способ по п.17, выбранный из водородообработки, включающий гидродесульфуризацию, гидрогенизацию, реформинга с водяным паром, включая предварительный реформинг, каталитический реформинг с водяным паром, автотермический реформинг и вторичный реформинг и способы реформинга, используемые для прямого восстановления железа, каталитического частичного окисления, конверсии вода-газ, включая изотермическую реакцию сдвига, сернистую реакцию сдвига, низкотемпературную реакцию сдвига, промежуточную температурную реакцию сдвига, среднетемпературную реакцию сдвига и высокотемпературную реакцию сдвига, метанирования, углеводородных синтезов по реакции Фишера-Тропша, синтеза метанола, синтеза аммиака, окисления аммиака и реакций разложения оксидов азота, или для извлечения тяжелых металлов, таких как ртуть и мышьяк, из загрязненных газообразных или жидких текучих потоков.